(57)【要約】  押出し発泡プロセスによってポリアミド発泡体を製造する連続法が開示される。ポリアミド発泡体は、エポキシ鎖延長剤と無水マレイン酸変性ポリプロピレン（ＭＡＰＰ）ワックスとを含む複合鎖延長剤が配合されたポリアミド樹脂を含む。製造されたポリアミド発泡体は、平滑な表面、低い密度、及び小さい気泡サイズを含む改善された特性を有する。【選択図】図１
2020535262.tif 000002
【特許請求の範囲】
【請求項１】
ポリアミド樹脂、及び
エポキシ鎖延長剤と無水マレイン酸変性ポリプロピレン（ＭＡＰＰ）ワックスとを含む複合鎖延長剤、
を含む、ポリアミド発泡体組成物。
【請求項２】
前記ポリアミド樹脂が、前記ポリアミド発泡体組成物の総重量に対して、９２重量％〜９８重量％の量で存在する、請求項１に記載のポリアミド発泡体組成物。
【請求項３】
前記エポキシ鎖延長剤が、前記ポリアミド発泡体組成物の総重量に対して、１重量％〜３重量％の量で存在する、請求項２に記載のポリアミド発泡体組成物。
【請求項４】
前記ＭＡＰＰワックスが、前記ポリアミド発泡体組成物の総重量に対して、１重量％〜５重量％の量で存在する、請求項３に記載のポリアミド発泡体組成物。
【請求項５】
前記ポリアミド発泡体組成物が、５０μｍ〜７００μｍの平均気泡サイズを有する、請求項１に記載のポリアミド発泡体組成物。
【請求項６】
前記ポリアミド発泡体組成物が、１００００Ｐａ・ｓ〜１５００００Ｐａ・ｓのせん断粘度を有する、請求項１に記載のポリアミド発泡体組成物。
【請求項７】
前記ポリアミド発泡体組成物の密度が、０．１ｇ／ｃｍ３〜１．０ｇ／ｃｍ３である、請求項１に記載のポリアミド発泡体組成物。
【請求項８】
さらに、酸化防止剤、核剤、顔料、難燃剤、静電気防止剤、及び紫外線（ＵＶ）安定化剤から選択される少なくとも１つの添加剤を含む、請求項１に記載のポリアミド発泡体組成物。
【請求項９】
配合工程であって、
ポリアミド樹脂及び無水マレイン酸変性ポリプロピレン（ＭＡＰＰ）ワックスを、第一の位置で押出機に供給すること、及び
エポキシ鎖延長剤を、前記第一の位置から下流側にある第二の位置で前記押出機に供給して、配合ポリアミドを形成すること、
を含む、配合工程と、
前記配合ポリアミドを、発泡剤と共に押出機中で押出して、ポリアミド発泡体を形成する押出し発泡工程と、
を含む、ポリアミド発泡体組成物を製造する方法。
【請求項１０】
前記配合工程が、前記供給工程後に、
前記配合ポリアミドを冷却すること、
前記配合ポリアミドを乾燥すること、及び
前記配合ポリアミドをペレット化すること、
の追加の工程をさらに含む、請求項９に記載の方法。
【請求項１１】
前記配合工程が、同方向回転二軸押出機、異方向回転噛み合い型二軸押出機、及び一軸押出機のうちの１つを用いて行われる、請求項９に記載の方法。
【請求項１２】
前記押出し工程が、
前記配合ポリアミドを、第一の位置で前記押出機に供給すること、
物理的発泡剤を、前記第一の位置から下流側にある第二の位置で前記押出機中の前記配合ポリアミドに添加すること、
前記配合ポリアミドと前記発泡剤とを、スタティックミキサー中で混合すること、及び
前記配合ポリアミドと前記発泡剤とを、金型を通して移送して、前記ポリアミド発泡体組成物を形成すること、
の追加の工程をさらに含む、請求項９に記載の方法。
【請求項１３】
前記発泡剤が、超臨界二酸化炭素である、請求項１２に記載の方法。
【請求項１４】
前記ポリアミド発泡体組成物が、前記ポリアミド発泡体組成物の総重量に対して、
９２重量％〜９８重量％の量のポリアミド樹脂、
１重量％〜３重量％の量のエポキシ鎖延長剤、及び
１重量％〜５重量％の量のＭＡＰＰワックス、
を含む、請求項９に記載の方法。
【請求項１５】
前記ポリアミド発泡体組成物が、以下の特性、
５０μｍ〜７００μｍの平均気泡サイズ、
１００００Ｐａ・ｓ〜１５００００Ｐａ・ｓのせん断粘度、及び
０．１ｇ／ｃｍ３〜１．０ｇ／ｃｍ３の密度、
のうちの少なくとも１つを有する、請求項９に記載の方法。
【発明の詳細な説明】
【技術分野】
【０００１】
本開示は、押出し発泡プロセスによってポリアミド発泡体を製造するための方法を提供し、製造されたポリアミド発泡体は、改善された特性を有する。
【背景技術】
【０００２】
ポリアミドは、カプロラクタムなどの前駆体から、加水分解、付加重合、及び縮合重合反応を介して形成される。カプロラクタムから形成されるポリアミド−６材料の場合、加水分解がカプロラクタムモノマーの環を開環して、１つのアミン末端基と１つのカルボキシル末端基を含む２つの末端基を形成する。付加重合は、カプロラクタムモノマーを組み合わせて中間分子量のオリゴマーとするものであり、縮合重合は、オリゴマーを組み合わせてより高い分子量のポリマーとするものである。
【０００３】
ポリアミド６（ＰＡ６）発泡体は、ＰＡ６をベースとする樹脂を発泡剤と共に押出すことを含む様々な方法によって製造することができる。しかし、低い密度及び小さい気泡サイズのＰＡ６発泡体を押出しによって製造することは、ＰＡ６の押出し温度が高いこと及び溶融強度が弱いことに起因して、困難であり得る。上記事項における改善が所望されている。
【発明の概要】
【０００４】
本開示は、押出し発泡プロセスによってポリアミド発泡体を製造する連続法を提供する。ポリアミド発泡体は、エポキシ鎖延長剤と無水マレイン酸変性ポリプロピレン（ＭＡＰＰ）ワックスとを含む複合鎖延長剤が配合されたポリアミド樹脂を含む。製造されたポリアミド発泡体は、平滑な表面、低い密度、及び小さい気泡サイズを含む改善された特性を有する。
【０００５】
本発明は、その１つの形態において、ポリアミ樹脂、及びエポキシ鎖延長剤と無水マレイン酸変性ポリプロピレン（ＭＡＰＰ）ワックスとを含む複合鎖延長剤を含むポリアミド発泡体組成物を提供する。
【０００６】
ポリアミド樹脂は、ポリアミド発泡体組成物の総重量に対して９２重量％〜９８重量％の量で存在してよい。エポキシ鎖延長剤は、ポリアミド発泡体組成物の総重量に対して１重量％〜３重量％の量で存在してよい。ＭＡＰＰワックスは、ポリアミド発泡体組成物の総重量に対して１重量％〜５重量％の量で存在してよい。
【０００７】
ポリアミド発泡体組成物は、５０μｍ〜７００μｍの平均気泡サイズ、１００００Ｐａ・ｓ〜１５００００Ｐａ・ｓのせん断粘度、及び／又は０．１ｇ／ｃｍ３〜１．０ｇ／ｃｍ３の密度を有し得る。ポリアミド発泡体組成物は、さらに、酸化防止剤、核剤、顔料、難燃剤、静電気防止剤、及び紫外線（ＵＶ）安定化剤から選択される少なくとも１つの添加剤を含んでよい。
【０００８】
本発明は、その別の形態において、ポリアミド発泡体組成物を製造する方法を提供し、ポリアミド樹脂及び無水マレイン酸変性ポリプロピレン（ＭＡＰＰ）ワックスを、第一の位置で押出機に供給すること、並びにエポキシ鎖延長剤を、第一の位置から下流側にある第二の位置で押出機に供給して、配合ポリアミドを形成すること、を含む配合工程と、配合ポリアミドを、発泡剤と共に押出機で押出して、ポリアミド発泡体を形成すること、を含む押出し発泡工程とを含む。
【０００９】
配合工程は、供給工程後に、配合ポリアミドを冷却すること、配合ポリアミドを乾燥すること、及び配合ポリアミドをペレット化することの追加の工程をさらに含み得る。配合工程は、同方向回転二軸押出機、異方向回転噛み合い型二軸押出機、又は一軸押出機を用いて行われてよい。
【００１０】
押出し発泡工程は、さらに、配合ポリアミドを第一の位置で押出機に供給すること、物理的発泡剤を、第一の位置から下流側にある第二の位置で押出機中の配合ポリアミドに添加すること、配合ポリアミドと発泡剤とをスタティックミキサー中で混合すること、及び配合ポリアミドと発泡剤とを金型を通して移送して、ポリアミド発泡体組成物を形成することの追加の工程をさらに含み得る。
【００１１】
発泡剤は、超臨界二酸化炭素であってよい。ポリアミド発泡体組成物は、ポリアミド発泡体組成物の総重量に対して、９２重量％〜９８重量％の量のポリアミド樹脂、１重量％〜３重量％の量のエポキシ鎖延長剤、及び１重量％〜５重量％の量のＭＡＰＰワックスを含んでよい。ポリアミド発泡体組成物は、以下の特性：５０μｍ〜７００μｍの平均気泡サイズ、１００００Ｐａ・ｓ〜１５００００Ｐａ・ｓのせん断粘度、及び０．１ｇ／ｃｍ３〜１．０ｇ／ｃｍ３の密度、のうちの少なくとも１つを有し得る。
【００１２】
本開示の実施形態の以下の記述を添付の図面と合わせて参照することによって、本開示の上記で述べた特徴及び他の特徴、並びにそれらを達成する方法が、より明らかとなり、本開示自体が、より良く理解されるであろう。
【図面の簡単な説明】
【００１３】
【図１】図１は、本開示に従うポリアミド樹脂の配合を示す配合押出機の模式図である。
【図２】図２は、本開示に従う配合ポリアミド樹脂からポリアミド発泡体を製造するのに用いるための発泡押出機の模式図である。
【図３】図３は、実施例Ｉ、ＩＩ、及びＩＩＩに関し、開示されるサンプルにおける時間に対する複素粘度を示すグラフを示す。
【図４−１】図４は、実施例Ｉ、ＩＩ、及びＩＩＩに関し、実施例１〜９における表面形態を示す。
【図４−２】図４は、実施例Ｉ、ＩＩ、及びＩＩＩに関し、実施例１〜９における表面形態を示す。
【図４−３】図４は、実施例Ｉ、ＩＩ、及びＩＩＩに関し、実施例１〜９における表面形態を示す。
【図５−１】図５は、実施例Ｉ、ＩＩ、及びＩＩＩに関し、実施例１〜９における断面画像である。
【図５−２】図５は、実施例Ｉ、ＩＩ、及びＩＩＩに関し、実施例１〜９における断面画像である。
【図５−３】図５は、実施例Ｉ、ＩＩ、及びＩＩＩに関し、実施例１〜９における断面画像である。
【図５−４】図５は、実施例Ｉ、ＩＩ、及びＩＩＩに関し、実施例１〜９における断面画像である。
【図６】図６は、実施例ＩＩＩに関し、実施例１及び３における表面形態を示す。
【図７】図７は、実施例ＩＩＩに関し、実施例１及び３における断面画像である。
【図８】図８は、実施例ＩＩＩに関し、実施例２における表面形態を示し、さらに実施例２の断面画像も示す。
【図９】図９は、実施例ＩＩＩに関し、実施例６における表面形態を示し、さらに実施例６の断面画像も示す。
【図１０】図１０は、実施例ＩＩＩに関し、実施例８及び９の断面画像を示す。
【図１１】図１１は、実施例ＩＩＩに関し、実施例８及び９における表面形態を示す。
【図１２】図１２は、実施例ＩＩＩに関し、実施例４及び６における表面形態を示す。
【図１３】図１３は、実施例ＩＩＩに関し、実施例４及び６の断面画像を示す。
【図１４】図１４は、ポリアミド発泡体の製造方法に関する実施例ＩＩＩにおける前及び後の画像を示す。
【図１５】図１５は、実施例ＩＩＩに関し、実施例５の表面形態及び断面画像の両方を示す。
【発明を実施するための形態】
【００１４】
対応する符号は、複数の図面を通して対応する部分を示している。本明細書に示される実例は、本開示の例示的な実施形態を示すものであり、そのような実例は、いかなる形であっても、本開示の範囲を限定するものとして解釈されるべきではない。
【００１５】
本開示は、押出し発泡プロセスによってポリアミド発泡体を製造する連続法を提供する。ポリアミド発泡体は、エポキシ鎖延長剤と無水マレイン酸変性ポリプロピレン（ＭＡＰＰ）ワックスとを含む複合鎖延長剤が配合されたポリアミド樹脂を含む。製造されたポリアミド発泡体は、平滑な表面、低い密度、及び小さい気泡サイズを含む改善された特性を有する。
【００１６】
１．ポリアミド発泡体組成物の成分
本発明のポリアミド発泡体組成物は、本明細書で述べる望ましい発泡体構造を促進するある特定の添加剤が配合されたポリアミド樹脂から形成される。一般的に、配合ポリアミド樹脂は、ポリアミドベース樹脂、エポキシ鎖延長剤と無水マレイン酸変性ポリプロピレン（ＭＡＰＰ）ワックスとを含む複合鎖延長剤、及び他の添加剤を含む。
【００１７】
ａ．ポリアミドベース樹脂
ポリアミドベース樹脂は、樹脂単体（bulk resin）、又は最終的な発泡された組成物の主成分であり、例えば、カプロラクタムモノマーから形成されるＰＡ６ポリマー、ヘキサメチレンジアミン及びアジピン酸のモノマーから形成されるＰＡ６６ポリマー、又はＰＡ６／６６コポリマーの形態であってよい。他の種類のポリアミドポリマー、さらには異なる種類のポリアミドポリマーの組み合わせも用いられてよい。
【００１８】
ＰＡ６／６６コポリマーは、カプロラクタムモノマー、及びアジピン酸／ヘキサメチレンジアミンモノマーの両方から合成される。アジピン酸／ヘキサメチレンジアミンモノマーのアジピン酸成分及びヘキサメチレンジアミン成分は、「ＡＨ塩」と称される１：１モル比の塩として提供されてよく、これは、固体の形態又は水溶液の形態であってよい。典型的には、カプロラクタムモノマー及びＡＨ塩モノマーが、一緒に重合されて、カプロラクタムをベースとする主成分のモノマー、及びＡＨ塩、すなわちアジピン酸及びヘキサメチレンジアミンをベースとする副成分のモノマーを含むＰＡ６／６６コポリマーが製造される。この方法では、ポリアミド６／６６コポリマーのポリマー鎖は、ランダム又はランダムに近い分布に従ってポリマー鎖中に互いに存在し得るカプロラクタムをベースとするモノマー又は繰り返し単位、及びアジピン酸／ヘキサメチレンジアミンをベースとするモノマー又は繰り返し単位を含む。
【００１９】
ポリアミドベース樹脂は、低くは２．６、２．８、３．０、若しくは３．２、又は高くは３．６、３．８、４．０、若しくは４．２、又は例えば２．６〜４．２、２．８〜４．０、３．０〜３．８、及び３．２〜３．６などの上記の値のいずれか２つの間で定められるいずれかの範囲内である、ＡＳＴＭ Ｄ７９８に従って粘度計によって特定された相対粘度（ＲＶ）を有し得る。
【００２０】
いくつかの例示的な実施形態では、ポリアミドベース樹脂は、すべての添加剤を含む最終的なポリアミド発泡体組成物の総重量に対して、少なくは９０重量％、９２重量％、若しくは９４重量％、又は多くは９６重量％、９８重量％、若しくは９９重量％の量で存在し、又は、例えば９０重量％〜９９重量％、９２重量％〜９８重量％、若しくは９４重量％〜９６重量％などの上記の値のいずれか２つの間で定められるいずれかの範囲内で存在し得る。
【００２１】
ｂ．複合鎖延長剤
ポリアミドベース樹脂は、複合鎖延長剤と配合され、それは、以下で述べるように、エポキシ鎖延長剤と無水マレイン酸変性ポリプロピレン（ＭＡＰＰ）ワックスとの組み合わせである。
【００２２】
複合鎖延長剤の第一の成分は、エポキシ化合物である。エポキシ化合物のエポキシ基は、ポリアミドベース樹脂のポリアミド鎖のアミン末端基及びカルボキシル末端基と反応し得る。エポキシ鎖延長剤が２つ以上のエポキシ基を含む場合、鎖延長剤は、ポリアミドベース樹脂の末端基と反応して、ポリアミド鎖を長く成長させ得る、及び／又はポリアミド鎖を分岐させ得るものであり、その結果、配合ポリアミドの固有粘度が上昇する。例示的なエポキシ鎖延長剤としては、０．９２ｇ／ｃｍ３の密度を有し２５０００未満の重量平均分子量（Ｍｗ）を有するエポキシ基含有スチレン−ＧＭＡコポリマーが挙げられる。例示的なエポキシ鎖延長剤としては、活性官能基を含有する脂肪族エステルコポリマーが挙げられる。
【００２３】
いくつかの例示的な実施形態では、ポリアミド発泡体組成物のエポキシ鎖延長剤は、ポリアミド発泡体組成物の総重量に対して、少なくは１重量％、１．５重量％、若しくは２重量％、又は多くは２．５重量％、３重量％、若しくは５重量％、又は例えば１重量％〜５重量％、１重量％〜３重量％、若しくは１．５重量％〜２．５重量％などの上記の値のいずれか２つの間で定められるいずれかの範囲内の量で存在する。
【００２４】
複合鎖延長剤の第二の成分は、無水マレイン酸変性ポリプロピレン（ＭＡＰＰ）ワックスである。無水マレイン酸基は、ポリアミド鎖のアミン末端基と反応し得る。ＭＡＰＰワックスは、多くの量の反応性無水マレイン酸官能基を含み得るものであり、鎖延長剤とポリアミドのアミン末端基との反応は、ポリアミド鎖を長く成長させ、及び／又はポリアミド鎖を分岐させ、その結果、配合ポリアミドの固有粘度が上昇する。
【００２５】
いくつかの実施形態では、ＭＡＰＰワックスは、ＭＡＰＰワックスの総重量に対して、１重量％超、２重量％超、５重量％超、７重量％超、９重量％超、又は１０重量％超の無水マレイン酸含有量を有する。
【００２６】
例示的なＭＡＰＰワックスは、低くは５００ｇ／ｍｏｌ、１０００ｇ／ｍｏｌ、若しくは２０００ｇ／ｍｏｌ、又は高くは１００００ｇ／ｍｏｌ、１５０００ｇ／ｍｏｌ、若しくは２００００ｇ／ｍｏｌ、又は例えば５００ｇ／ｍｏｌ〜２００００ｇ／ｍｏｌ、２０００ｇ／ｍｏｌ〜１５０００ｇ／ｍｏｌ、若しくは２０００ｇ／ｍｏｌ〜１００００ｇ／ｍｏｌなどの上記の値のいずれか２つの間で定められるいずれかの範囲内の数平均分子量（Ｍｎ）を有する。
【００２７】
いくつかの例示的な実施形態では、ＭＡＰＰワックスは、ポリアミド発泡体組成物の総重量に対して、少なくは１重量％、１．５重量％、若しくは２重量％、又は多くは２．５重量％、３重量％、若しくは５重量％、又は例えば１重量％〜５重量％、１重量％〜３重量％、若しくは１．５重量％〜２．５重量％などの上記の値のいずれか２つの間で定められるいずれかの範囲内の量で存在する。
【００２８】
ｃ．他の添加剤
いくつかの例示的な実施形態では、ポリアミド発泡体組成物は、追加の添加剤を含有する。例示的な添加剤としては、酸化防止剤、核剤、顔料、難燃剤、静電気防止剤、紫外線（ＵＶ）安定化剤、並びに熱安定化剤及び可撓性付与剤などの適切な他の添加剤が挙げられ得る。潤滑剤及び耐摩耗性添加剤も、所望に応じて添加されてよい。
【００２９】
例示的な熱安定化剤としては、ヨウ化銅、ヨウ化カリウム、臭化カリウム、ヨウ化ナトリウム、塩化カリウム、他のハロゲン化銅、及び他のハロゲン化金属が挙げられる。例示的なＵＶ安定化剤としては、例えばＮ，Ｎ’−ビス−２，２，６，６−テトラメチル−４−ピペリジニル−１，３−ベンゼンジカルボキシアミドなどのヒンダードアミン光安定化剤（「ＨＡＬＳ」）が挙げられ得る。例示的な可撓性付与剤としては、例えばポリオレフィンエラストマーなどのポリオレフィン及びポリスチレン可撓性付与剤が挙げられ得る。例示的な核剤としては、小サイズのタルカムパウダー、二酸化ケイ素パウダー、酸化アルミニウムパウダー、及びモンモリロノイドパウダーが挙げられ得る。例示的な難燃剤としては、トリポリシアナミド、酸化アンチモン、ホウ酸亜鉛、並びに例えばデカブロモジフェニルエーテル及びデカブロモジフェニルエタンなどの臭素化難燃剤が挙げられ得るものであり、また、例えば赤リンなどのリン難燃剤も挙げられ得る。例示的な酸化防止剤としては、ジフェニルアミン、ｐ−フェニレンジアミン、及びジヒドロキノリンなどのアミン酸化防止剤が挙げられ、また、例えば２，６−ジ−ｔｅｒｔ−ブチル−４−メチルフェノールなどのヒンダードフェノール酸化防止剤及びペンタエリスリトールも挙げられ得る。例示的な静電気防止剤としては、例えば、アルキルスルホン酸アルカリ金属塩及びアミノジチオギ酸アルカリ金属塩が挙げられる。
【００３０】
いくつかの実施形態では、ポリアミド発泡体組成物の他の添加剤は、ポリアミド発泡体組成物の総重量に対して、少なくは０重量％、０．５重量％、１．０重量％、１．５重量％、若しくは２．０重量％、又は多くは２．５重量％、３．０重量％、３．５重量％、４．０重量％、４．５重量％、若しくは５．０重量％、又は例えば０重量％〜５．０重量％、０．５重量％〜４．５重量％、１．０重量％〜４．０重量％、１．５重量％〜３．５重量％、若しくは２．０重量％〜２．５重量％などの上記の値のいずれか２つの間で定められるいずれかの範囲内を占める。
【００３１】
２．ポリアミド発泡体組成物を製造する方法
ポリアミド発泡体組成物を製造する方法が、本明細書において開示される。例示的な方法は、一般的に、ベースポリアミド樹脂に上記で考察した追加成分が配合される配合工程、及び配合ポリアミド組成物が発泡剤と共に押出されてポリアミド発泡体を形成する押出し発泡工程、を含む。
【００３２】
ａ．配合
ポリアミド発泡体組成物は、配合押出機１１０を含む図１に示される配合装置１００によって製造される。配合押出機１１０は、例えば、同方向回転二軸押出機又は異方向回転噛み合い型二軸押出機であってよく、反応押出しを実行するために用いられ、より高い生産性、よりシンプルなデザインを有し、バッチ反応器を用いるよりも生産性が高い。
【００３３】
図１に示されるように、例えばポリアミド樹脂ペレット又はチップの形態の原料ポリアミド、さらには酸化防止剤又は核剤などの他の添加剤が、予備混合され、フィーダー１０２に投入される。無水マレイン酸官能化ポリマー（例：無水マレイン酸変性ポリプロピレン又は無水マレイン酸変性エチレン−オクテンエラストマー）が、フィーダー１０４に投入される。フィーダー１０２及び１０４中の配合物は、主ホッパー１０８に供給され、そこから、配合押出機１１０に関して概略上流側に位置する第一の位置で、配合押出機１１０に供給される。
【００３４】
エポキシ鎖延長剤は、サイドフィーダー１０６を通して配合押出機１１０に供給され、配合押出機１１０中でポリアミド複合物と混合され、配合押出機１１０のこの位置で完全に溶融される。エポキシ鎖延長剤は、押出し時の不安定性、又はさらには、溶融圧力の許容不可能な上昇に起因するプロセス故障をもたらす結果となり得る過剰に高粘度のポリアミド材料の形成を防止するために、ポリアミド樹脂及び無水マレイン酸官能化ポリマーと共に主ホッパー１０８からではなく、有利には、主ホッパーの下流側に位置するサイドフィーダー１０６から供給される。
【００３５】
フィーダー１０２、１０４、及び１０６は、ウェイトロスフィーダー（weight loss feeders）によって測定した場合の供給精度が０．５重量％未満であるロスインウェイトフィーダーであってよい。しかし、フィーダー１０２、１０４、及び１０６として別のフィーダーが用いられてもよいことは、本開示の範囲内である。
【００３６】
配合押出機１１０は、サイドフィーダー１０６の投入口と吸引ポート１１５との間に配置された混合セクション中で、混合エレメント及び前方混練ブロック（forward kneading blocks）を用いてポリアミド樹脂の成分を配合する。上述の混合セクションで成分を混合することによって、ポリアミドマトリックス中のエポキシ鎖延長剤の均一な分布が得られる。加えて、低いプロセス温度及び高い生産量が、好ましいプロセスパラメータであり、これらは、配合押出機１１０などの例示的な押出機によって得られる。
【００３７】
押出し配合の後、ポリアミドは、水浴１１２などによって１１２で冷却され、送風機などによって１１４で乾燥され、次に１１６でペレット化される。その後、得られたペレットは、例えば約９０℃で４〜６時間などによってさらに乾燥されて、残留水分が除去されてよい。
【００３８】
ｂ．押出し発泡
上記で述べた配合工程の後、配合ポリアミドは、図２に示される発泡押出機１５０によって押出され、ポリアミド発泡体組成物が形成される。１つの実施形態では、発泡押出機１５０は、一軸押出機であってよく、１又は複数の静的混合器１５２を備えていてよい。静的混合器１５２は、発泡押出機１５０内の溶融ポリアミド材料中に発泡剤を確実に完全に溶解させるための特異的構造を有する。１つの実施形態では、発泡剤は、炭化水素及びクロロフルオロカーボンと比較して環境にやさしく、安価で、不燃性の超臨界二酸化炭素（ＣＯ２）である。しかし、代替の発泡剤が用いられてよいことは、本開示の範囲内である。
【００３９】
図２を参照すると、配合ポリアミドは、ホッパー１５６を通して供給され、超臨界二酸化炭素は、発泡押出機１５０の溶融ゾーンＭＺ（Ｔ２ゾーンからＴ４ゾーン）に、計量ユニット（図示せず）によって注入され、次に溶融ポリアミド複合物中に溶解される。ホッパー１５６に最も近いゾーンＴ１の温度は、一般的には比較的低く設定され、低くは１３０℃、１４０℃、１５０℃、１６０℃、１７０℃、又は高くは１８０℃、１９０℃、２００℃、２１０℃、２２０℃であってよい。発泡押出機１５０の溶融ゾーンＭＺ（ゾーンＴ２からゾーンＴ４）は、低くは２２０℃、２３０℃、若しくは２４０℃、又は高くは２７０℃、２７５℃、若しくは２８０℃、又は例えば２２０℃〜２８０℃、２３０℃〜２７５℃、若しくは２４０℃〜２７０℃などの上記の値のいずれか２つの間で定められるいずれかの範囲内であってよい温度範囲で運転されてよい。
【００４０】
発泡押出機１５０全体を通して実質的に一定である圧力が維持され、一定圧力で運転することによって、安定な発泡プロセス及びロッド型発泡体の均一な気泡構造の形成を実現することができる。
【００４１】
ポリアミド及び超臨界二酸化炭素の混合物が、押出機１５１を通って移送された後、混合物は、スタティックミキサー１５２及びロッド金型１５４へ供給される。スタティックミキサー１５２の運転温度は、低くは２００℃、２０５℃、若しくは２１０℃、又は高くは２６５℃、２７０℃、若しくは２７５℃、又は例えば２００℃〜２７５℃、２０５℃〜２７０℃、若しくは２１０℃〜２６５℃などの上記の値のいずれか２つの間で定められるいずれかの範囲内であってよい。ロッド金型１５４の運転温度は、低くは２００℃、２０５℃、若しくは２１０℃、又は高くは２６５℃、２７０℃、若しくは２７５℃、又は例えば２００℃〜２７５℃、２０５℃〜２７０℃、若しくは２１０℃〜２６５℃などの上記の値のいずれか２つの間で定められるいずれかの範囲内であってよい。混合物が金型１５４から排出されると、混合物は発泡して、ポリアミド発泡体組成物を形成する。
【００４２】
３．ポリアミド発泡体組成物の特性
上記で述べたように合成されたポリアミド発泡体組成物は、改善された外見、低い密度、及び小さい気泡サイズを呈する。
【００４３】
１つの例示的な実施形態では、ポリアミド発泡体組成物は、低くは０．１ｇ／ｍ３、０．２ｇ／ｍ３、０．４ｇ／ｍ３、若しくは０．６ｇ／ｍ３、又は高くは０．７ｇ／ｍ３、０．８ｇ／ｍ３、０．９ｇ／ｍ３、若しくは１．０ｇ／ｍ３、又は例えば０．１ｇ／ｍ３〜１．０ｇ／ｍ３、０．２ｇ／ｍ３〜０．９ｇ／ｍ３、０．４ｇ／ｍ３〜０．８ｇ／ｍ３、若しくは０．６ｇ／ｍ３〜０．９ｇ／ｍ３などの上記の値のいずれか２つの間で定められるいずれかの範囲内である、ＡＳＴＭ Ｄ７９２に従って測定される密度を有する。
【００４４】
１つの例示的な実施形態では、ポリアミド発泡体組成物は、小さくは５０μｍ、１００μｍ、２００μｍ、若しくは３００μｍ、又は大きくは４００μｍ、５００μｍ、６００μｍ、若しくは７００μｍ、又は例えば５０μｍ〜７００μｍ、１００μｍ〜６００μｍ、２００μｍ〜５００μｍ、若しくは３００μｍ〜４００μｍなどの上記の値のいずれか２つの間で定められるいずれかの範囲内である、ＡＳＴＭ Ｄ３５７６−２００４に従って特定される平均気泡サイズを有する。
【００４５】
さらに、配合プロセスによって形成されたポリアミド複合物は、粘度及び溶融強度の増加を呈する。特定のいかなる理論にも束縛されるものではないが、複合鎖延長剤の添加は、ポリアミド発泡体の粘度及び溶融強度を増加することに寄与するものと考えられる。
【００４６】
１つの例示的な実施形態では、ポリアミド複合物は、低くは１００００Ｐａ・ｓ、２５０００Ｐａ・ｓ、若しくは５００００Ｐａ・ｓ、又は高くは１０００００Ｐａ・ｓ、１２５０００Ｐａ・ｓ、若しくは１５００００Ｐａ・ｓ、又は例えば１００００Ｐａ・ｓ〜１５００００Ｐａ・ｓ、２５０００Ｐａ・ｓ〜１２５０００Ｐａ・ｓ、若しくは５００００Ｐａ・ｓ〜１０００００Ｐａ・ｓなどの上記の値のいずれか２つの間で定められるいずれかの範囲内である、ＡＳＴＭ Ｄ４４４０に従って特定されるせん断粘度を有する。
【００４７】
以下の表１に示されるように、粘度は、ポリアミド材料の溶融強度の指標である。高い粘度は、分子鎖の分子量及び分岐鎖度が高いことを示しており、このことは、分子鎖の高い絡み合いをもたらし、したがって、ポリアミド材料の高い溶融強度が得られる。
【００４８】
本明細書で用いられる場合、「上記の値のいずれか２つの間で定められるいずれかの範囲内」の句は、文字通り、いずれの範囲も、その値がリストの低い方の部分又はリストの高い方の部分にあるかに関わらず、その句の前に列挙された値のいずれの２つから選択されてもよいことを意味する。例えば、値のペアは、２つの低い方の値から、２つの高い方の値から、又は低い方の値及び高い方の値から選択されてよい。
【００４９】
実施例
実施例Ｉ
ポリアミド複合物材料のせん断粘度に対する鎖延長剤の効果
この実施例のサンプルのせん断粘度は、パラレルプレートレオメーターによって特定した。この実施例で用いたポリアミド６（ＰＡ６）樹脂（例：ＡｄｖａｎＳｉｘ Ｒｅｓｉｎｓ ＆ Ｃｈｅｍｉｃａｌｓ ＬＬＣ製のＨ９５ＺＩＴは、３．３の相対粘度（ＲＶ）を有していた。用いたエポキシ鎖延長剤は、Ｎｉｎｇｂｏ Ｓｅｖｅｎ Ｎｅｗ Ｍａｔｅｒｉａｌ Ｔｅｃｈｎｏｌｏｇｙ Ｃｏ．，ＬＴＤ．から入手したＣＥ３１１であった。用いた第一の無水マレイン酸変性ポリプロピレン（ＭＡＰＰ）ワックスは、けん化価が５０ｍｇＫＯＨ／ｇであるＨｏｎｅｙｗｅｌｌ製のＡ−Ｃ（登録商標）９５０であった。第二の無水マレイン酸官能化ポリプロピレン（ＭＡＦＰ）、Ａｒｋｅｍａから販売されるグラフト率１．１％のＯｒｅｖａｃ（登録商標）ＣＡ１００も用いた。最後に、第三の無水マレイン酸変性エチレン−オクテンエラストマー（ＭＡ−ＥＯ）を、この実施例内のある特定のサンプルに用いた。この実施例では、ＤｕＰｏｎｔ製のＦｕｓａｂｏｎｄ（登録商標）Ｎ４９３を無水マレイン酸変性エチレン−オクテンエラストマーとして用い、これは、酸変性率０．５％を有する。サンプルＡ〜Ｇの組成データを、以下の表１に示す。
【００５０】
【表１】
2020535262.tif 000003
【００５１】
サンプルＡ〜Ｇを製造するための配合プロセスは、図１に１１０として概略的に示される同方向回転噛み合い型二軸押出機（Ｌｅｉｔｒｉｔｚ ２７ｍｍ）を用いて実行した。各サンプルの成分は、ウェイトロスフィーダーを用い、表１に示される割合で正確に押出機に投入した。ポリアミド樹脂及びＭＡＦＰは、主スロート（１１７、図１）から供給し、エポキシ鎖延長剤（ＣＥ３１１）は、サイドフィーダー（１０６、図１）から供給した。次に、配合物を押出し、水浴（１１２、図１）で冷却し、送風機（１１４、図１）で乾燥し、続いてペレット化した（１１６、図１）。得られたペレットは、４〜６時間にわたって９０℃で乾燥して、残留水分を除去した。
【００５２】
配合押出機は、４５０回転毎分（ｒｐｍ）のスクリュー速度で運転し、押出機１１０のバレル温度は、押出機１１０の位置に応じて、１８０℃−２３５℃−２３５℃−２３０℃−２２５℃−２２５℃−２２５℃−２２５℃−２３５℃（金型）と変動させた。押出機１１０は、１５ｋｇ／時間のスループットを有していた。
【００５３】
ポリアミド樹脂及びＭＡＰＰワックスは、配合押出機の主スロート１１７に供給し、移送スクリューエレメントによって移送する。配合押出機内でのピッチの減少（pitch decease）によって、混合物を、圧縮し、強いせん断力を施した。配合押出機の溶融ゾーンでは、混練ブロック（３０度のスタガー角で、２つの前方混練エレメント及び１つの後方混練エレメント）が、ダムを形成し、混合物を完全に溶融するために、混合物に機械エネルギーを加えるように働く。溶融ゾーン後、エポキシ鎖延長剤を、サイドフィーダーを通して投入したが、そこでは、配合押出機内の急なピッチのスクリューフライトによって、混合物が再度圧縮される。前方混練ブロック及び混合エレメントを用いて、サイドフィーダーと吸引ポートとの間の混合セクションにおいて多くの望ましくない副反応をもたらし得る高いせん断加熱を防止した。
【００５４】
配合押出機の第一の混合ゾーンは、１つの前方混練ブロック及び１つの混合エレメントから構成されており、配合押出機の第二の混合ゾーンは、１つの前方混練ブロック、１つの混合エレメント、及びシール目的のスタガー角９０度の２つのワイドピース（wide pieces）から構成されていた。
【００５５】
せん断粘度は、パラレルプレートレオメーター（ＴＡ ｉｎｓｔｒｕｍｅｎｔｓ、ＡＲ２０００ｅｘレオメーター）により、０．１ラジアン毎秒の角周波数、２３５℃の温度、及び１．５％の一定歪み振幅で運転して特定した。さらに、せん断粘度試験は、窒素雰囲気条件下で行った。
【００５６】
上記の表１に示したせん断粘度データを参照すると、エポキシ鎖延長剤及びＭＡＰＰワックスの両方を含む配合鎖延長剤を含んだサンプル（サンプルＤ及びＧ）は、単一の鎖延長剤を採用した場合、又はエポキシ鎖延長剤と他の無水マレイン酸官能化ポリマー（ＭＡＦＰ又はＭＡ−ＥＯ）とを含有する他の配合鎖延長系を用いた場合と比較して、ポリアミド材料の粘度の改善に対して最も大きい突出した効果を呈したことが分かる。特定の理論に束縛されるものではないが、サンプルＤ及びＧのせん断粘度が上昇したことは、ＭＡＰＰワックスが、他の無水マレイン酸官能化ポリマー（例：ＭＡＦＰ又はＭＡ−ＥＯ）よりも官能基の含有率が高く、それによって、ポリアミド材料の粘度が改善されたということである。
【００５７】
実施例ＩＩ
ポリアミド複合物材料の溶融安定性に対する鎖延長剤及び配合プロセスの効果
この実施例におけるサンプルＨ、Ｉ、Ｄ、Ｊ、Ｋ、及びＬに対する成分を、以下の表２に列挙する。表２に列挙される成分は、けん化価が８７ｍｇＫＯＨ／ｇである無水マレイン酸変性ポリプロピレンワックス（すなわち、Ｈｏｎｅｙｗｅｌｌ製のＡ−Ｃ（登録商標）９２５Ｐ）を意味するＭＡＰＰワックスＩＩ以外は、表１に列挙される成分と同じである。
【００５８】
【表２】
2020535262.tif 000004
【００５９】
配合ポリアミドの溶融安定性は、ＡＳＴＭ ４４４０に従い、パラレルプレートレオメーター（ＴＡ ｉｎｓｔｒｕｍｅｎｔｓ、ＡＲ２０００ｅｘレオメーター）を用い、１ヘルツ（Ｈｚ）の固定振動周波数で運転して評価し、複素粘度の変化を、指定の時間（例：３０分間）にわたって観察した。複素粘度の変化が大きい場合、そのサンプルは低い溶融安定性を呈した。そうでない場合は、試験サンプルの溶融安定性は、許容されるものと判断した。試験温度は、２３５℃に設定し、試験は、窒素雰囲気条件下で行った。結果を図３に示し、本明細書でさらに考察する。
【００６０】
表２に示されるように、サンプルＪ、Ｋ、及びＬを、配合プロセスが異なること（すなわち、異なるスクリュー速度及びスループット）以外は同じ組成で製造した。図３の複素粘度グラフを参照すると共に表２のデータから、スクリュー速度及びスループットの低下が、ポリアミド複合物のせん断粘度の上昇及び溶融安定性の改善をもたらすことが示される（図３のサンプルＫ及びＬに対する比較的安定でフラットな曲線によって実証される）。
【００６１】
特定の理論に束縛されるものではないが、ポリアミド分子鎖の鎖延長は、押出しの過程で発生し、それは、反応押出しプロセスである。スクリュー速度及びスループットの低下は、ポリアミド樹脂の押出機内でのより長い滞留時間をもたらす。より長い滞留時間によって、鎖延長剤とポリアミド樹脂との間のより完全な反応が得られ、それによって、さらなる下流側で発生する加工工程での二次反応が回避される。図３のレオロジーグラフのさらなる分析から、配合鎖延長剤（エポキシ鎖延長剤＋ＭＡＰＰワックス又はＭＡＰＰワックスＩＩ）を含有するサンプルは、良好な溶融安定性を呈した（例：サンプルＨ、Ｉ、Ｄ）。さらに、ポリアミド複合物の溶融安定性は、単一のエポキシ鎖延長剤が最終製品の溶融安定性を改善することができるのではなく、複合鎖延長剤（エポキシ鎖延長剤＋ＭＡＰＰワックス）を用いることによって、及び押出機内での滞留時間を延長するために生産能力を低下させる又は装置の構成を改変するのではなく、ＭＡＰＰワックス（又はＭＡＰＰワックスＩＩ）を添加することによって、改善することができる。特定の理論に束縛されるものではないが、ポリアミド複合物の溶融安定性に対するＭＡＰＰワックス（又はＭＡＰＰワックスＩＩ）の効果についての妥当な説明は、ＭＡＰＰワックス（又はＭＡＰＰワックスＩＩ）が、反応性無水マレイン酸官能基の高い含有量を有することである。反応性無水マレイン酸官能基が反応すると、その分子鎖の立体障害効果によって、残りの反応性無水マレイン酸官能基のさらなる反応が阻害され、したがって、下流側の加工工程での二次反応の発生が回避される。
【００６２】
実施例ＩＩＩ
異なる粘度を有するポリアミド複合物の形成挙動実験
以下の表３は、試験サンプルの組成及びせん断粘度を示し、表４は、サンプルの発泡結果を示す。表３に示されるように、試験した最も高い粘度は、１４００００Ｐａ・ｓであり、試験した最も低い粘度は、２００００Ｐａ・ｓであった。表３に列挙した成分は、該当する場合、上記表１及び２の成分に対応している。したがって、本明細書においてさらに考察される押出し発泡試験では、ＰＡ６／６６コポリマー（ＰＡ６，６６樹脂）を用いて実験する。用いたＰＡ６，６６樹脂は、ＰＡ６６含有量約２３重量％、相対粘度３．７、及び融点１９０℃のＨ１３３（Ｈｏｎｅｙｗｅｌｌ Ｓｈａｎｇｈａｉ Ｌａｂ製）である。
【００６３】
押出し発泡試験は、スクリュー径４５ｍｍ及び長さ対直径比（Ｌ／Ｄ）４０を有する一軸押出機、並びに押出機に続いてスタティックミキサー及び３ｍｍ径のロッド金型を用いて行った。物理的発泡剤としては、炭化水素及びクロロフルオロカーボンと比較して環境にやさしく、安価で、不燃性であることから、超臨界流体二酸化炭素を選択した。
【００６４】
配合ポリアミドを、ホッパーを通して手動で供給し、超臨界二酸化炭素を、押出機の溶融ゾーンに、計量ユニットによって注入した。その後、超臨界二酸化炭素は、溶融した配合ポリアミドに溶解した。急速な圧力低下がロッド型発泡体の均一な気泡構造を作り出すことから、押出機全体を通して圧力を維持した。
【００６５】
【表３】
2020535262.tif 000005
【００６６】
【表４】
2020535262.tif 000006
【００６７】
ａ．実施例１及び実施例３の比較
実施例１及び３の発泡条件を、以下の表５に列挙するが、Ｔ１〜Ｔ６は、図２の発泡押出機１５０の位置を意味する。
【００６８】
【表５】
2020535262.tif 000007
【００６９】
表５に示されるように、実施例１（サンプルＧ）は、実施例３（サンプルＦ）よりも高い粘度を有しており、一方、実施例１（サンプルＧ）は、より低い金型圧で発泡した。したがって、ＭＡＰＰワックスの添加によって、発泡の加工能力を改善することができる。一般的に、高粘度材料は、低粘度材料よりも加工が困難である。同じ生産量及び同じ加工温度下では、高粘度材料の押出しは、低粘度材料の押出しよりも高い装置トルク及び高い金型圧となる。しかし、本発明の場合は反対の結果であり、サンプルＧ（１４００００Ｐａ・Ｓ）の押出しは、サンプルＦ（７８０００Ｐａ・Ｓ）の押出しよりも低い金型圧となっており、その理由は、サンプルＧがＭＡＰＰワックスを含有し、ＭＡＰＰワックスの潤滑効果によって、高粘度材料の加工性が改善され、金型圧も低下されるからである。
【００７０】
表４に示される発泡結果によると、高粘度である両サンプル（実施例１（サンプルＧ）及び実施例３（サンプルＦ））は、良好に発泡し、ポリアミド発泡体組成物は、対応する図６及び７のＳＥＭ画像に示されるように、平滑な表面及び均一な気泡構造を有していた。表４及び図７に示されるように、実施例１（サンプルＧ（１４００００Ｐａ・Ｓ））及び実施例３（サンプルＦ（７８０００Ｐａ・Ｓ））の発泡体密度は、それぞれ、０．２４１０ｇ／ｃｍ３及び０．２９０７ｇ／ｃｍ３であり、実施例１及び３（それぞれ、サンプルＧ（１４００００Ｐａ・Ｓ）及びＦ（７８０００Ｐａ・Ｓ））の気泡サイズは、それぞれ５００μｍ及び４００μｍである。
【００７１】
ｂ．実施例２
実施例２の発泡手順（以下に示す）は、実施例１及び実施例３の手順と同様であったが、金型温度（Ｔ６）だけが異なり、実施例１及び実施例３の場合の２５５℃ではなく２４０℃であった。
【００７２】
【表６】
2020535262.tif 000008
【００７３】
表４に示される発泡結果によると、実施例２（サンプルＤ（９６０００Ｐａ・ｓ））も、その高い粘度で発泡することができる。得られたポリアミド発泡体組成物は、ポリアミド複合物の低い温度での高い溶融強度に起因して、小さい気泡サイズであるが、比較的高い密度を有する。この高い溶融強度は、気泡の成長及び膨張に対する阻害効果を有し、したがって、比較的高い密度及び小さい気泡構造の形成という結果となる。発泡した実施例２（サンプルＤ（９６０００Ｐａ・ｓ））の密度及び気泡サイズは、図８の表面形態及び断面画像、並びに表４に示されるように、それぞれ、０．８４１７ｇ／ｃｍ３及び２００μｍである。
【００７４】
ｃ．実施例６及び実施例７
表３に示されるように、実施例６及び７の粘度は、比較的低い。以下の表７に示されるように、スタティックミキサー（Ｔ５）及び金型（Ｔ６）の温度は、上記で考察した実施例１、２、及び３と比較して低下されている。
【００７５】
【表７】
2020535262.tif 000009
【００７６】
表４の発泡結果によると、実施例７（サンプルＪ（２００００Ｐａ・ｓ））は発泡しなかった。さらに、発泡の過程で二次反応が発生しており、それによって、ポリアミド材料間での架橋度の増加、及び金型圧の連続的な上昇が引き起こされた。
【００７７】
対照的に、実施例６（サンプルＫ（４８０００Ｐａ・ｓ））は、良好に発泡し、図３に示される特性に対応するレオロジー特性を有している。しかし、図９に示されるように、実施例６（サンプルＫ（４８０００Ｐａ・ｓ））によって製造して得られたポリアミド発泡体組成物は、粗い表面及び比較的大きい気泡サイズを有していた。実施例６における密度及び気泡サイズは、図９の表面形態及び断面画像、並びに表４に示されるように、それぞれ、０．３５８２ｇ／ｃｍ３及び６００μｍである。
【００７８】
ｄ．実施例８及び実施例９の比較
実施例８及び実施例９は、異なるポリアミド樹脂から構成されている。実施例８及び９は、低い溶融強度も有していた。さらに、実施例８及び９における加工温度は、上記で考察した実施例と比較して比較的低い、樹脂の融点近くに設定した。実施例８及び実施例９の発泡条件を以下に示す。
【００７９】
【表８】
2020535262.tif 000010
【００８０】
表４及び図１１のＳＥＭ画像に示される発泡結果から、実施例９（Ａ−ＰＡ６樹脂）は発泡せず、一方実施例８（Ｍ−ＰＡ６，６６樹脂）は発泡特性を改善したことが示される。実施例８及び９の断面画像を図１０に示すが、実施例８は０．２６８ｇ／ｃｍ３の密度を有し、実施例９は発泡しなかった。実施例８及び９の表面形態を図１１に示すが、実施例８及び９は、いずれも粗い表面を有していた。
【００８１】
ｅ．実施例４
実施例４の発泡押出機１５０（図２）での発泡条件を以下の表に示す。
【００８２】
【表９】
2020535262.tif 000011
【００８３】
表４に示される発泡結果によると、実施例４（サンプルＨ（４２０００Ｐａ・ｓ））は、良好に発泡し、ポリアミド発泡体組成物は、均一な気泡構造を有していた。表３に示されるように、実施例４（サンプルＨ（４２０００Ｐａ・ｓ））は、実施例６（サンプルＫ（４８０００Ｐａ・ｓ））に類似の粘度を有している。しかし、表４の発泡結果及び図１２から、実施例４（サンプルＨ、４２０００Ｐａ・ｓ）の発泡体が、実施例６（サンプルＫ、４８０００Ｐａ・ｓ）の発泡体よりも平滑な表面及び小さい気泡構造を有していることが示された。さらに、実施例４と実施例６との間での外観の相違から、ＭＡＰＰワックスの添加（実施例４のＭＡＰＰワックスＩＩなど）が、ポリアミド発泡体上での平滑な表面の形成に有利であることが示される。発泡した実施例４（サンプルＨ（４２０００Ｐａ・ｓ））の密度及び気泡サイズは、図１３の表面形態及び断面画像、並びに表４に示されるように、それぞれ、０．２４８８ｇ／ｃｍ３及び３００μｍである。
【００８４】
密度、外観、及び気泡構造などのより良好な特性を有する発泡体を得るために、ガスの押出機への注入を続けながら、材料供給を低下させた。ある時間の後、図１４に示されるように、より小さい気泡構造及びより低い密度を有する発泡体サンプルを得た。特定の理論に束縛されるものではないが、発泡体特性の改善は、上記で述べた運転パラメータの変更によって延長された押出機内でのポリアミド複合物の滞留時間によって実現された。滞留時間の延長によって、溶融したポリアミド複合物中で物理的発泡剤がより完全に溶解し、したがって、低密度発泡体の形成が得られる。
【００８５】
ｆ．実施例５−実施例４に対する改善
上記の知見に基づいて、発泡装置を、追加のスタティックミキサーを１つ加えることによって更新し、押出機中でのポリアミド材料の滞留時間を、１５分から２０分へ延長した。実施例５の発泡条件は、実施例４の条件と同様であるが、但し、気体の注入速度が異なり、実施例４で用いた１．１ｇ／分の代わりに２．２ｇ／分である。発泡プロセス全体は、連続的であり安定である。
【００８６】
加工パラメータの変更の結果、より低い密度及びより小さい気泡サイズを有するポリアミド発泡体組成物を得た。実施例５の発泡組成物の密度は、０．１３７３ｇ／ｃｍ３であり、気泡サイズは、１００μｍであった。表面形態（ＳＥＭによる）及び断面画像を、図１５に示した。
【００８７】
本開示を例示的な設計に対して記載してきたが、本開示は、本開示の趣旨及び範囲内で、さらに改変されてよい。さらに、本出願は、そのような本開示からの逸脱を、本開示が属する技術分野における公知の又は従来の実践の範囲内に含まれるとして包含することも意図している。
【図１】
2020535262.tif 000012
【図２】
2020535262.tif 000013
【図３】
2020535262.tif 000014
【図４−１】
2020535262.tif 000015
【図４−２】
2020535262.tif 000016
【図４−３】
2020535262.tif 000017
【図５−１】
2020535262.tif 000018
【図５−２】
2020535262.tif 000019
【図５−３】
2020535262.tif 000020
【図５−４】
2020535262.tif 000021
【図６】
2020535262.tif 000022
【図７】
2020535262.tif 000023
【図８】
2020535262.tif 000024
【図９】
2020535262.tif 000025
【図１０】
2020535262.tif 000026
【図１１】
2020535262.tif 000027
【図１２】
2020535262.tif 000028
【図１３】
2020535262.tif 000029
【図１４】
2020535262.tif 000030
【図１５】
2020535262.tif 000031
【国際調査報告】
2020535262.tif 000032
2020535262.tif 000033